(57)【要約】【課題】  耐衝撃性に優れ、且つ抗菌性及び抗アレルギー性を有する樹脂組成物及びそれを用いた成形体の提供。【解決手段】  少なくとも、ポリ乳酸と脱タンパク天然ゴムとを含有する樹脂組成物及びそれにより形成された成形体。前記ポリ乳酸の重量平均分子量及びメルトインデックスは、それぞれ８０，０００〜２５０，０００及び０．１以上が好ましい。前記脱タンパク天然ゴムのタンパク質含有量は、０．１質量％以下であることが好ましい。前記ポリ乳酸と前記脱タンパク天然ゴムとの質量比は、９８：２〜８０：２０であることが好ましい。【選択図】  なし【特許請求の範囲】
【請求項１】
少なくとも、ポリ乳酸と脱タンパク天然ゴムとを含有する樹脂組成物。
【請求項２】
前記ポリ乳酸の重量平均分子量は、８０，０００〜２５０，０００である請求項１に記載の樹脂組成物。
【請求項３】
前記ポリ乳酸のメルトインデックスは、０．１以上である請求項１又は２に記載の樹脂組成物。
【請求項４】
前記ポリ乳酸と前記脱タンパク天然ゴムとの質量比は、９８：２〜８０：２０である請求項１乃至３のいずれか１項に記載の樹脂組成物。
【請求項５】
前記脱タンパク天然ゴムのタンパク質含有量は、０．１質量％以下である請求項１乃至４のいずれか１項に記載の樹脂組成物。
【請求項６】
請求項１乃至５のいずれか１項に記載の樹脂組成物で形成された成形体。
【発明の詳細な説明】
【技術分野】
【０００１】
本発明は、樹脂組成物及びそれを用いた成形体に関し、詳しくは、植物由来の材料を含有する樹脂組成物及びそれを用いた成形体に関する。
【背景技術】
【０００２】
近年、プラスチック廃棄物による環境汚染が深刻化している。例えば、ＡＢＳ樹脂やＰＰ樹脂等の石油由来樹脂は、焼却時に炭酸ガスを発生し、地球温暖化の原因となる。
【０００３】
一方、でんぷん等を発酵させてできる乳酸を重合させることにより得られるポリ乳酸は、生分解性プラスチックの素材として高い関心が寄せられている。ポリ乳酸の原料はデンプンなどの植物が生産する糖質であるため、製造工程から廃棄工程の間に発生する炭酸ガス量は石油由来樹脂に比べて著しく小さい。
【０００４】
ポリ乳酸自身は耐衝撃性に劣るため、ポリ乳酸に各種添加剤を加えてこの欠点を改善する試みがなされている。例えば、結晶性ポリ乳酸と、石油系エラストマー又は天然ゴム等のゴム成分と、からなるポリ乳酸系樹脂組成物が報告されている（例えば、特許文献１参照。）。
【特許文献１】特開２００３−１８３４８８号公報
【発明の開示】
【発明が解決しようとする課題】
【０００５】
しかし、ゴム成分が石油系エラストマーであると、焼却時に発生した炭酸ガスは地球温暖化の原因となる。一方、植物由来の天然ゴムは、焼却して炭酸ガスが発生したとしても植物による炭酸ガスの吸収を考慮すれば地球温暖化の原因とはならない。しかし、天然ゴムにはアレルギーを引き起こすとの問題点が指摘されている。
【０００６】
本発明は、上記問題を解決するためになされたものであり、耐衝撃性に優れ、且つ抗菌性及び抗アレルギー性を有する樹脂組成物及びそれを用いた成形体を提供することを目的とする。
【課題を解決するための手段】
【０００７】
即ち、本発明は、
＜１＞  少なくとも、ポリ乳酸と脱タンパク天然ゴムとを含有する樹脂組成物である。
【０００８】
＜２＞  前記ポリ乳酸の重量平均分子量は、８０，０００〜２５０，０００である＜１＞に記載の樹脂組成物である。
【０００９】
＜３＞  前記ポリ乳酸のメルトインデックスは、０．１以上である＜１＞又は＜２＞に記載の樹脂組成物である。
【００１０】
＜４＞  前記ポリ乳酸と前記脱タンパク天然ゴムとの質量比は、９８：２〜８０：２０である＜１＞乃至＜３＞のいずれか１つに記載の樹脂組成物である。
【００１１】
＜５＞  前記脱タンパク天然ゴムのタンパク質含有量は、０．１質量％以下である＜１＞乃至＜４＞のいずれか１つに記載の樹脂組成物である。
【００１２】
＜６＞  ＜１＞乃至＜５＞のいずれか１つに記載の樹脂組成物で形成された成形体である。
【発明の効果】
【００１３】
本発明によれば、耐衝撃性に優れ、且つ抗菌性及び抗アレルギー性を有する樹脂組成物及びそれを用いた成形体を提供できる。
【発明を実施するための最良の形態】
【００１４】
以下、本発明の樹脂組成物及びそれを用いた成形体について詳細に説明する。
【００１５】
＜樹脂組成物＞
本発明の樹脂組成物は、少なくとも、ポリ乳酸と脱タンパク天然ゴムとを含有するものである。本発明の樹脂組成物に含有されるポリ乳酸は抗菌性を有するため、本発明の樹脂組成物を用いた成形体は、抗菌性を有する。また、本発明の樹脂組成物に含有される脱タンパク天然ゴムは、アレルギーの原因となる天然ゴム中の蛋白質を除去したゴムである。そのため、本発明の樹脂組成物を用いた成形体は、抗アレルギー性を有する。さらに、本発明の樹脂組成物は脱タンパク天然ゴムを含むため、本発明の樹脂組成物を用いた成形体は耐衝撃性に優れる。
【００１６】
−ポリ乳酸−
ポリ乳酸は、Ｌ−乳酸（ＬＡ）及びＤ−乳酸（ＤＡ）の少なくとも一方を重合してなる脂肪族ポリエステルである。ポリ乳酸は主鎖中に不斉炭素を有するために、Ｌ−乳酸のみからなる結晶性ホモポリマー、Ｄ−乳酸のみからなる結晶性ホモポリマー、ＬＡとＤＡのランダム共重合体からなる非晶性ポリマー、およびその中間の光学純度をもつポリマーが存在する。Ｌ−乳酸とＤ−乳酸との比率を変化させることにより、ポリ乳酸の結晶性と融点とを自在に調節することができる。本発明において用いられるポリ乳酸は、Ｌ−乳酸又はＤ−乳酸の比率が９８％以上であることが好ましい。
【００１７】
ポリ乳酸におけるＬ−乳酸又はＤ−乳酸の比率が９８％以上であれば、ポリ乳酸の結晶化度を高くすることができ、ポリ乳酸の耐熱性を高くすることができる。
【００１８】
なお、前記ポリ乳酸には、本発明の目的の範囲内においてＬ−乳酸及びＤ−乳酸以外の他のモノマーが含有されていてもよい。
【００１９】
前記ポリ乳酸の重量平均分子量は、８０，０００〜２５０，０００が好ましく、１００，０００〜２００，０００がさらに好ましく、１３０，０００〜１６０，０００が特に好ましい。ポリ乳酸の重量平均分子量が８０，０００以上であれば、ポリ乳酸の加水分解が生じにくく本発明の樹脂組成物を用いた成形体の耐久性が向上する。一方、ポリ乳酸の重量平均分子量が２５０，０００以下であれば、樹脂組成物の粘度が射出成形に好適な粘度範囲となり、成形体の形成が容易になる。
【００２０】
なお、本発明において重量平均分子量とは、ゲルパーミエーションクロマトグラフィー（ＧＰＣ）により測定された値をいう。
【００２１】
前記ポリ乳酸のメルトインデックスは、０．１以上が好ましく、１以上がさらに好ましく、１０以上が特に好ましい。ポリ乳酸のメルトインデックスが０．１〜１５であれば、樹脂組成物の粘度が射出成形に好適な粘度範囲となり、成形体の形成が容易になる。
【００２２】
−脱タンパク天然ゴム−
本発明において脱タンパク天然ゴムとは、生ゴム中に含まれるタンパク質の大部分を除去したゴムをいう。タンパク質の除去方法としては、ゴムの木から採取されるラテックスを十分に水洗する方法を用いることができる。具体的には、（ｉ）非常に希釈したラテックス中のゴム粒子を凝集させる、（ｉｉ）非常に希釈したラテックスを遠心分離機にかけて濃縮ラテックスを分離する、（ｉｉｉ）ラテックスを透析するなどの方法が挙げられる。
【００２３】
また、他の方法として、（ａ）タンパク質をバクテリアまたは酵素にて分解する、（ｂ）ラテックスにアルカリを加えて加熱し、タンパク質を分解させる、（ｃ）石鹸類により、ゴム粒子に吸着されているタンパク質を遊離させる等の方法が挙げられる。これらの方法を適当に組み合わせてもよい。
【００２４】
前記脱タンパク天然ゴムのタンパク質含有量は、０．１質量％以下が好ましく、０．０５質量％以下がさらに好ましく、特に０．０２質量％以下が好ましい。なお、本発明においてタンパク質含有量とは、ケールダール法によって決定された窒素含有率を６．２５倍した値をいう。
【００２５】
−樹脂組成物の製造−
本発明の樹脂組成物は、ポリ乳酸と、脱タンパク天然ゴムと、必要に応じて充填材、紫外線吸収剤、安定剤、酸化防止剤、可塑剤、着色防止剤、離型剤、着色剤、抗菌剤、滑剤、核形成剤、静電剤等の各種添加剤とを溶融混合することにより製造することができる。
【００２６】
本発明の樹脂組成物中に含まれるポリ乳酸と脱タンパク天然ゴムとの質量比は、９８：２〜８０：２０が好ましく、９５：５〜８５：１５がさらに好ましい。ポリ乳酸と脱タンパク天然ゴムとの質量比が９８：２〜８０：２０であれば、本発明の樹脂組成物を用いた成形体の耐衝撃性及び強度を十分なものとすることができる。
【００２７】
樹脂組成物の製造に用いられる混合装置は、特に限定されるものではないが、バンバリーミキサー、２軸押し出し機等が好ましく、また連続的に処理できるものの方が工業的に有利で好ましい。
【００２８】
ポリ乳酸と、脱タンパク天然ゴムと、必要に応じて用いられる各種添加剤とを溶融混合するには、ポリマーの劣化、変質を防ぐためできるだけ低温で短時間に混合することが好ましい。例えば、温度は２１０℃以下、好ましくは１９０℃以下、時間は２０分以内、好ましくは１０分以内で混合することが好ましい。また、４０〜７０質量％の高ゴム含有量の組成物を混練した後、上記所定の質量比を満たす量のポリ乳酸と混練してもよい。
【００２９】
本発明の樹脂組成物には、流動性の調整及び耐熱性の向上のために充填材を添加することが好ましい。
【００３０】
前記充填材の具体例としては、例えば、酸化アルミニウム、炭酸カルシウム、酸化チタン、硫酸バリウム、金属繊維、炭素繊維、アラミド繊維、ガラス繊維、アスベスト、チタン酸カリウムウィスカ、ワラステナイト、ガラスフレーク、ガラスビーズ、タルク、マイカ、クレー等が挙げられる。前記充填材の好ましい添加量は、ポリ乳酸と脱タンパク天然ゴムとの総量１００質量部に対して５〜２０質量部である。
【００３１】
樹脂の光劣化を防止する観点から、本発明の樹脂組成物には紫外線吸収剤を添加することが好ましい。前記紫外線吸収剤としては、例えばベンゾフェノン系紫外線吸収剤、シアノアクリレート系紫外線吸収剤、ベンゾトリアゾール系紫外線吸収剤、サリチレ−ト系紫外線吸収剤などを用いることができる。
【００３２】
ベンゾフェノン系紫外線吸収剤の具体例としては、２，２’−ジヒドロキシ−４−メトキシベンゾフェノン、２−ヒドロキシ−４−オクトキシベンゾフェノン、２−ヒドロキシ−４−ｍ−オクトキシ−ベンゾフェノン、２，４−ジヒドロキシベンゾフェノンなどが挙げられる。
【００３３】
シアノアクリレート系紫外線吸収剤としては、エチル−２−シアノ−３，３−ジフェニルアクリレート、２−エチルヘキシル−２−シアノ−３，３−ジフェニルアクリレートなどが挙げられる。
【００３４】
ベンゾトリアゾール系紫外線吸収剤の具体例としては、例えば２−（２’−ヒドロキシ−３’，５’−ジクミルフェニル）ベンゾトリアゾール、２−（２’−ヒドロキシ−３’，５’−ジアミルフェニル）ベンゾトリアゾール、２−（２’−ヒドロキシ−５’−メチルフェニル）ベンゾトリアゾール、２−（２’−ヒドロキシ−５’−ｔ−ブチルフェニル）ベンゾトリアゾ−ル、２，２’−メチレンビス［４−（１，１，３，３−テトラメチルブチル）−６−（２Ｈ−ベンゾトリアゾール−２−イル）フェノール］２−（２’−ヒドロキシ−５’−ｔ−オクチルフェニル）ベンゾトリアゾール、２−（２’−ヒドロキシ−３’，５’−ジ−ｔ−ブチルフェニル）ベンゾトリアゾール、２−（２’−ヒドロキシ−３’−ドデシル−５’−メチルフェニル）ベンゾトリアゾール、などが挙げられる。
【００３５】
サリチレート系紫外線吸収剤としては、４−ｔ−ブチルフェニルサリチレート、フェニルサリチレート、ｐ−オクチルフェニルサリチレートなどが挙げられる。
【００３６】
前記紫外線吸収剤の好ましい添加量は、ポリ乳酸と脱タンパク天然ゴムとの総量１００質量部に対して０．０００１〜５質量部である。
【００３７】
耐加水分解性を向上させる観点から、本発明の樹脂組成物には安定剤を添加することが好ましい。前記安定剤としては、例えば、エポキシ系安定剤などが用いられる。エポキシ系安定剤としては、具体的には、３，４−エポキシシクロヘキシルメチル−３，４−エポキシシクロヘキサンカルボキシレートが好ましい。前記安定剤の好ましい添加量は、ポリ乳酸と脱タンパク天然ゴムとの総量１００質量部に対して０．０００１〜５質量部である。
【００３８】
樹脂の酸化を防止する観点から、本発明の樹脂組成物には酸化防止剤を添加することが好ましい。前記酸化防止剤としては、リン系安定剤、エポキシ系安定剤、ヒンダードフェノール系酸化防止剤、イオウ系安定剤等が挙げられる。
【００３９】
リン系安定剤として、例えば酸化防止剤として各安定剤メーカーから市販されているものをいずれも使用でき、具体的には、フェニルジイソデシルホスファイト、フェニルジ（トリデシル）ホスファイト、トリフェニルホスファイト、ジフェニルノニルホスファイト、トリス（トリデシル）ホスファイト、ジブチルハイドロゲンホスファイト、トリラウリルトリチオホスファイト、トリス（２，４−ジ−ｔ−ブチルフェニル）ホスファイト、トリスノニルフェニルホスファイト、ジフェニルイソオクチルホスファイト、２，２’−メチレンビス（４，６−ジ−ｔ−ブチルフェニル）オクチルホスファイト、ジフェニルイソデシルホスファイト、ジフェニルモノ（トリデシル）ホスファイト、２，２’−エチリデンビス（４，６−ジ−ｔ−ブチルフェノール）フルオロホスファイト、トリス（２−エチルヘキシル）ホスファイト、トリス（イソデシル）ホスファイト、テトラキス（２，４−ジ−ｔ−ブチルフェニル）−４，４’−ビフェニレンジホスホナイト、４，４’−イソプロピリデンジフェノールアルキル（Ｃ１２〜Ｃ１５）ホスファイト、４，４’−ブチリデンビス（３−メチル−６−ｔ−ブチルフェニル）ジトリデシルホスファイト、ビス（２，４−ジ−ｔ−ブチルフェニル）ペンタエリスリトールジホスファイト、ビス（２，６−ジ−ｔ−ブチル−４−メチルフェニル）ペンタエリスリトールジホスファイト、ビス（ノニルフェニル）ペンタエリスリトールジホスファイト、ジステアリルペンタエリスリトールジホスファイト、フェニル−ビスフェノールＡペンタエリスリトールジホスファイト、テトラフェニルジプロピレングリコールジホスファイト、１，１，３−トリス（２−メチル−４−ジ−トリデシルホスファイト−５−ｔ−ブチルフェニル）ブタン、３，４，５，６−ジベンゾ−１，２−オキサホスファン−２−オキシド等を使用することができる。
【００４０】
前記リン系安定剤の好ましい添加量は、ポリ乳酸と脱タンパク天然ゴムとの総量１００質量部に対して０．０００１〜５質量部である。
【００４１】
エポキシ系安定剤としては、例えば、フェニルグリシジルエーテル、エポキシ化大豆油、アリルグリシジルエーテル、エポキシ化アマニ油、３，４−エポキシシクロヘキシルメチル−３’，４’−エポキシシクロヘキサンカルボキシレートなどが挙げられる。
【００４２】
ヒンダードフェノール系酸化防止剤としては、例えば、２，６−ジ−ｔ−ブチル−４−ヒドロキシメチルフェノール、ｎ−オクタデシル−３−（３’，５’−ジ−ｔ−ブチル−４−ヒドロキシフェニル）プロピオネート、ペンタエリスリチル−テトラキス［３−（３，５−ジ−ｔ−ブチル−４−ヒドロキシフェニル）プロピオネート］、２，２’−メチレンビス（４−メチル−６−ｔ−ブチルフェノール）などが挙げられる。
【００４３】
イオウ系安定剤としては、例えば、ジステアリル３，３’−チオジプロピオネート、ジラウリル３，３’−チオジプロピオネート、ジミリスチル３，３’−チオジプロピオネートなどが挙げられる。
【００４４】
これらの安定剤の好ましい添加量は、ポリ乳酸と脱タンパク天然ゴムとの総量１００質量部に対して０．０００１〜５質量部である。
【００４５】
本発明の樹脂組成物には、ポリ乳酸に柔軟性を付与するため可塑剤を添加することが好ましい。
【００４６】
可塑剤としては、オキシ酸エステル、脂肪族多価カルボン酸エステル、脂肪族多価アルコールエステルなどが挙げられる。
【００４７】
前記可塑剤の好ましい添加量は、ポリ乳酸と脱タンパク天然ゴムとの総量１００質量部に対して５〜２０質量部である。
【００４８】
本発明の樹脂組成物には、樹脂及び天然ゴムの酸化並びに紫外線による劣化を防止するため着色防止剤を添加することが好ましい。
【００４９】
着色防止剤としては、亜リン酸塩、次亜リン酸塩などが挙げられる。前記着色防止剤の好ましい添加量は、ポリ乳酸と脱タンパク天然ゴムとの総量１００質量部に対して０．１〜２質量部である。
【００５０】
本発明の樹脂組成物には、樹脂組成物の金型への付着を防止するため離型剤を添加することが好ましい。
【００５１】
離型剤としては、モンタン酸ワックス、ペンタエリスリトールテトラステアレート、グリセリンモノステアレート、ポリアルファオレフィンなどのエステル系離型剤、メチルフェニルシリコーンオイルなどのシリコン系離型剤やオレフィン系離型剤などが好ましい。前記離型剤の好ましい添加量は、ポリ乳酸と脱タンパク天然ゴムとの総量１００質量部に対して０．０００１〜５質量部である。
【００５２】
樹脂に着色を施すため、本発明の樹脂組成物には着色剤を添加することができる。前記着色剤としては、公知の顔料、染料および加飾材等を使用することができる。着色剤の具体例としては、例えば、アントラキノン系、モノアゾ系、ペリノン系、ペリレン系、縮合アゾ系、イソインドリノン系、複素環系、キナクリドン系、チオインジゴ系、ジオキサジン系、フタロシアニン系等の有機顔料や、ペリノン系、アントラキノン系、複素環系、チオインジゴ系等の染料や、炭酸カルシウム、酸化亜鉛、硫酸バリウム、酸化チタン、ベンガラ、タルク、チタンイエロー、酸化鉄、群青、コバルトブルー、焼成顔料、カーボンブラック等の無機顔料、メタリック・パールのような特殊顔料等の他、これらに類似のものが挙げられる。前記着色剤の好ましい添加量は、ポリ乳酸と脱タンパク天然ゴムとの総量１００質量部に対して０．１〜５質量部である。
【００５３】
本発明の樹脂組成物には、成形体表面の菌の繁殖を防止するため抗菌剤を添加することができる。
【００５４】
抗菌剤としては、有機系および無機系の何れの抗菌剤も用いることができる。有機系抗菌剤としては、フェノ−ル系化合物、第４アンモニウム塩系化合物、脂肪酸エステル系化合物、ビグアナイド類化合物、ブロノポ−ル、アニリド系化合物、ヨウ素系化合物、イミダゾ−ル系化合物、チアゾ−ル系化合物、イソチアゾロン系化合物、トリアジン系化合物、ニトリル系化合物、フッ素系化合物、キトサン、トロポロン系化合物、有機金属系化合物（ジンクピリチオン、ＯＢＰＡ）等が挙げられる。また、無機系の抗菌剤としては、銀や銅等の抗菌性金属を担持させた無機化合物であれば特に制限はなく、銀イオンを担持させる無機化合物としては、例えば、活性アルミナ、シリカゲル等の無機系吸着剤、ゼオライト、リン酸カルシウム、リン酸ジルコニウム、リン酸チタン、チタン酸カリウム、含水酸化ビスマス、含水酸化ジルコニウム、ハイドロタルサイト等の無機イオン交換体が挙げられる。前記抗菌剤の好ましい添加量は、ポリ乳酸と脱タンパク天然ゴムとの総量１００質量部に対して０．１〜１質量部である。
【００５５】
本発明の樹脂組成物には、流動性の向上及び可塑性の向上のために滑剤を添加することができる。
【００５６】
滑剤としては、例えば、モンタン酸およびその塩、エステルまたはハーフエステルの他、ステアリルアルコール、ステラアマイドおよびエチレンワックスなどが挙げられる。前記滑剤の好ましい添加量は、ポリ乳酸と脱タンパク天然ゴムとの総量１００質量部に対して０．１〜１質量部である。
【００５７】
本発明の樹脂組成物には、ポリ乳酸の結晶性を向上させるために核形成剤を添加することができる。
【００５８】
核形成剤としては、例えば、リン酸ビス（４−ｔ−ブチルフェニル）ナトリウム、アルキル置換ジベンジリデンソルビトール、リン酸２，２’−メチレンビス（４，６−ジ−ｔ−ブチルフェニル）ナトリウム、ビス（ｐ−メチルベンジリデン）ソルビトール、ビス（ｐ−エチルベンジリデン）ソルビトールなどが挙げられる。前記核形成剤の好ましい添加量は、ポリ乳酸と脱タンパク天然ゴムとの総量１００質量部に対して０．１〜２質量部である。
【００５９】
本発明の樹脂組成物には、成形体へのほこり等の付着防止（帯電防止）のために静電剤を添加することができる。
【００６０】
静電剤としては、例えば、脂肪族アルコールリン酸エステル塩類、脂肪酸塩類、高級アルコール硫酸エステル塩類、脂肪族アミンおよび脂肪族アマイドの硫酸塩類、ホルマリン縮合のナフタリンスルホン塩類、脂肪族アミン塩類、第４級アンモニウム塩類、ポリオキシエチレンアルキルエーテル類、ポリオキシエチレンアルキルフェノールエーテル類、ポリオキシエチレンアルキルエステル類、アルキルピリジニウム塩類、ソルビタンアルキルエステル類、ポリオキシエチレンソルビタンアルキルエステル類、イミダゾリン誘導体などが挙げられる。前記静電剤の好ましい添加量は、ポリ乳酸と脱タンパク天然ゴムとの総量１００質量部に対して０．１〜２質量部である。
【００６１】
＜成形体＞
本発明の成形体は、本発明の樹脂組成物で形成されたものである。本発明の成形体は、圧縮成形、射出成形、押出成形等の公知の方法を用いて成形することができる。
【００６２】
本発明の成形体は、上述のごとく抗菌性及び抗アレルギー性を有するため、成形体の表面に塗装などの表面コートを施さずに素地面が露出した状態で、頻繁に人が素手で触れるスイッチ、パネル部品等として好適に使用可能である。さらに、本発明の成形体は耐衝撃性に優れる。
【００６３】
図１は、本発明の成形体の一例であるパワーウインドウのスイッチ及びスイッチベースを示した図である。スイッチ１及びスイッチベース２は、本発明の樹脂組成物で形成されている。スイッチ１及びスイッチベース２は、自動車の運転時に頻繁に人が素手で触れる箇所の一つであるが、この部分に本発明の成形体を用いることにより、スイッチ１及びスイッチベース２に抗菌性を付与し且つ人へのアレルギー性を低くすることができる。
【図面の簡単な説明】
【００６４】
【図１】本発明の成形体の一例を示した図である。
【符号の説明】
【００６５】
１  スイッチ
２  スイッチベース
【図１】
2005336414.tif 000002